(57)【特許請求の範囲】
【請求項１】
回転可能に水平に支持されている円柱状基材（Ａ）の被覆面（Ｄ）の回転接線方向（Ｐ）に対し２０°〜８０°の範囲内の傾斜角（θ）で塗着形成部（１９）を傾斜させるとともに前記被覆面（Ｄ）に対し前記塗着形成部（１９）の先端部（１９１）を所定の厚さ（ｔ）の間隙だけ離間させて接近させ、前記回転支持装置（２）に支持されている前記円柱状基材（Ａ）を第１の回転速度で第１の回転数だけ回転させた状態で塗料供給部（３）から供給された塗料液（Ｂ）を前記回転している円柱状基材（Ａ）の被膜面（Ｄ）に塗布して被膜層（Ｃ）を形成する第１段階と、
前記円柱状基材（Ａ）の被膜面（Ｄ）に前記塗料液（Ｂ）が塗布された後、前記塗着形成部（１９）の前記先端部（１９１）が前記円柱状基材（Ａ）の被覆面（Ｄ）から前記厚さ（ｔ）の間隙だけ離間して接近している位置から前記塗着形成部（１９）の前記先端部（１９１）をさらに離間させ、かつ、前記塗着形成部（１９）の先端部（１９１）が離脱開始位置（ＳＰ）から完全に離脱が終了する位置（ＥＰ）まで前記円柱状基材（Ａ）を少なくとも１／４回転以上、第２の回転速度で回転させる第２段階と
を有する、円柱状基材の表面に被膜を成膜する方法。
【請求項２】
前記塗着形成部（１９）を前記円柱状基材（Ａ）の被膜層（Ｃ）から離間させた後、前記円柱状基材（Ａ）を前記回転支持装置（２）から取り外して前記円柱状基材（Ａ）の被膜層（Ｃ）部分を乾燥し焼成する第３段階をさらに含む、
請求項１記載の円柱状基材の表面に被膜を成膜する方法。
【請求項３】
前記塗着形成部（１９）を回転可能に水平に支持されている円柱状基材（Ａ）の被覆面（Ｄ）の回転接線方向（Ｐ）に対し３０°〜７０°の範囲内の傾斜角（θ）で傾斜させる、
請求項１記載の円柱状基材の表面に被膜を成膜する方法。
【請求項４】
前記第１の回転速度は前記塗料液（Ｂ）の状態および前記円柱状基材（Ａ）の前記被膜面（Ｄ）の直径で規定され、
前記第２の回転速度は、前記円柱状基材（Ａ）の前記被膜面（Ｄ）に塗布された前記の塗料液（Ｂ）が回転によって飛散し、または、前記被膜面（Ｄ）の厚さに変化を起こさせない速度として規定される、
請求項１記載の円柱状基材の表面に被膜を成膜する方法。
【請求項５】
前記先端部（１９１）がブレードとして形成されている前記塗着形成部（１９）を用いる、
請求項１記載の円柱状基材の表面に被膜を成膜する方法。
【請求項６】
前記円柱状基材（Ａ）の被膜面（Ｄ）への前記塗料液（Ｂ）の塗布は、少なくとも１つのニードル（２４）を持つノズル（１２ａ、１２ｂ）、または、スリット状の吐出口を持つノズル（１２ｃ）を用いて行う、
請求項１記載の円柱状基材の表面に被膜を成膜する方法。
【請求項７】
前記円柱状基材（Ａ）の被膜層は潤滑被覆層であり、
前記塗料液（Ｂ）は、塗料温度が２５°Ｃ、せん断速度が１００Ｓ(-1)における粘度が１００ｍＰａ・ｓ〜２００００ｍＰａ・ｓの範囲にある潤滑被覆用塗料液を含むことを特徴とする、
請求項１〜６いずれか記載の円柱状基材の表面に被膜を成膜する方法。
【請求項８】
前記潤滑被覆用塗料液（Ｂ）は、水または有機溶剤中に溶解または分散されたバインダーとしての有機系樹脂と固体潤滑剤のＰＴＦＥ粉末とを有し、
前記バインダーの有機系樹脂１００重量部に対してＰＴＦＥ粉末を１０〜１００重量部含有することを特徴とする
請求項７に記載の円柱状基材の表面に被膜を成膜する方法。
【請求項９】
前記バインダーの有機系樹脂は、ポリアミド樹脂、ポリイミド樹脂、ポリアミドイミド樹脂、エポキシ樹脂、シリコーン樹脂、ポリフェニレンサルファイド樹脂、フェノール樹脂、ポリエステル樹脂、ウレタン樹脂を含む有機系樹脂の１種または２種以上の混合物であり、
前記塗料の粘度特性を調整するためのレオロジーコントロール剤、耐摩耗剤として金属、セラミックの粉末、固体潤滑剤としてグラファイト、２硫化モリブデン、添加剤として顔料、消泡剤、界面活性剤をさらに含みうる
請求項８記載の円柱状基材の表面に被膜を成膜する方法。
【請求項１０】
前記被膜層厚さ（ｔ）は０．０１ｍｍ〜０．５０ｍｍの範囲である
請求項６〜８いずれか記載の円柱状基材の表面に被膜を成膜する方法。
【請求項１１】
前記被膜層厚さ（ｔ）は０．０２ｍｍ〜０．３０ｍｍの範囲である、
請求項９記載の円柱状基材の表面に被膜を成膜する方法。
【請求項１２】
前記円柱状基材（Ａ）は圧縮機に用いられるピストンである、
請求項１〜１１いずれか記載の円柱状基材の表面に被膜を成膜する方法。
【請求項１３】
円柱状基材（Ａ）を回転可能に水平に支持する回転支持装置（２）と、
前記水平に支持されている円柱状基材（Ａ）の上部から前記円柱状基材（Ａ）の被膜面（Ｄ）に塗料液（Ｂ）を吐出する塗料供給装置（３）と、
先端部（１９１）がブレード状に形成された塗着形成部（１９）を有し、前記塗着形成部を１９）を前記水平に支持されている前記円柱状基材（Ａ）の被覆面（Ｄ）の回転接線方向（Ｐ）に対し２０°〜８０°の範囲内の傾斜角（θ）で傾斜させ、かつ、前記先端部（１９１）を前記円柱状基材（Ａ）の前記被覆面（Ｄ）に対して所定の厚さ（ｔ）の間隙だけ接近させ、そして、離間させる手段（２１、２２Ａ：２２Ｂ、２３Ａ：２３Ｂ）を有する層形成装置（４）と、
前記前記水平に支持されている円柱状基材（Ａ）を回転させる回動手段（９）と、
制御手段（３０）と
を有し、
前記制御手段は、
前記回動手段（９）を制御して、前記回転支持装置（２）に支持されている前記円柱状基材（Ａ）を第１の回転速度で第１の回転数だけ回転させた状態で前記塗料供給部（３）から供給された塗料液（Ｂ）を前記回転している円柱状基材（Ａ）の被膜面（Ｄ）に塗布して被膜層（Ｃ）を形成させ、
前記層形成装置（４）を制御して前記円柱状基材（Ａ）の被膜面（Ｄ）に前記塗料液（Ｂ）が塗布された後、前記塗着形成部（１９）の前記先端部（１９１）が前記円柱状基材（Ａ）の被覆面（Ｄ）から前記厚さ（ｔ）の間隙だけ離間して接近している位置から前記塗着形成部（１９）の前記先端部（１９１）をさらに離間させ、かつ、前記回動手段（９）を制御して前記塗着形成部（１９）の先端部（１９１）が離脱開始位置（ＳＰ）から完全に離脱が終了する位置（ＥＰ）まで前記円柱状基材（Ａ）を少なくとも１／４回転以上、第２の回転速度で回転させる
ことを特徴とする、被覆層成形機。
【請求項１４】
前記塗料供給装置（３）は、前記円柱状基材（Ａ）の被膜面（Ｄ）への前記塗料液（Ｂ）の塗布に用いるノズル（１２）として、少なくとも１つのニードル（２４）を持つノズル（１２ａ、１２ｂ）、または、スリット状の吐出口を持つノズル（１２ｃ）を含む、
請求項１３記載の被覆層成形機。
【請求項１５】
前記制御手段（３０）は、前記層形成装置（４）を制御して前記塗着形成部（１９）を前記回転可能に水平に支持されている円柱状基材（Ａ）の被覆面（Ｄ）の回転接線方向（Ｐ）に対し３０°〜７０°の範囲内の傾斜角（θ）で傾斜させる、
請求項１３記載の被覆層成形機。
【請求項１６】
前記制御手段（３０）で前記回動手段（９）を制御する前記第１の回転速度は前記塗料液（Ｂ）の状態および前記円柱状基材（Ａ）の前記被膜面（Ｄ）の直径で規定され、前記第２の回転速度は、前記円柱状基材（Ａ）の前記被膜面（Ｄ）に塗布された前記の塗料液（Ｂ）が回転によって飛散し、または、前記被膜面（Ｄ）の厚さに変化を起こさせない速度として規定される、
請求項１３記載の被覆層成形機。
【請求項１７】
前記円柱状基材（Ａ）の被膜層は潤滑被覆層であり、
前記塗料液（Ｂ）として塗料温度が２５°Ｃ、せん断速度が１００Ｓ(-1)における粘度が１００ｍＰａ・ｓ〜２００００ｍＰａ・ｓの範囲にある潤滑被覆用塗料液を含むものを用いる、
請求項１３〜１６いずれか記載の被覆層成形機。
【請求項１８】
前記潤滑被覆用塗料液（Ｂ）として、水または有機溶剤中に溶解または分散されたバインダーとしての有機系樹脂と固体潤滑剤のＰＴＦＥ粉末とを有し、
前記バインダーの有機系樹脂１００重量部に対してＰＴＦＥ粉末を１０〜１００重量部含有するものを用いる、
請求項１７に記載の被覆層成形機。
【請求項１９】
前記バインダーの有機系樹脂は、ポリアミド樹脂、ポリイミド樹脂、ポリアミドイミド樹脂、エポキシ樹脂、シリコーン樹脂、ポリフェニレンサルファイド樹脂、フェノール樹脂、ポリエステル樹脂、ウレタン樹脂を含む有機系樹脂の１種または２種以上の混合物であり、
前記塗料の粘度特性を調整するためのレオロジーコントロール剤、耐摩耗剤として金属、セラミックの粉末、固体潤滑剤としてグラファイト、２硫化モリブデン、添加剤として顔料、消泡剤、界面活性剤をさらに含みうる
請求項１８記載の被覆層成形機。
【請求項２０】
前記被膜層厚さ（ｔ）は０．０１ｍｍ〜０．５０ｍｍの範囲である
請求項１６〜１８いずれか記載の被覆層成形機。
【請求項２１】
前記被膜層厚さ（ｔ）は０．０２ｍｍ〜０．３０ｍｍの範囲である、
請求項１９記載の被覆層成形機。
【発明の詳細な説明】
【０００１】
【発明の属する技術分野】
本発明は、円柱状基材または円筒状基材、たとえば、圧縮機に用いられる金属性ピストンの表面に潤滑被膜などの被膜を成膜する方法、および、被覆層成形機に関する。
【０００２】
【従来の技術】
被覆を成膜する対象としての円柱状基材として圧縮機のピストンを例示する。圧縮機のピストンは、例えば、自動車の空調システムに用いられているピストン式圧縮機におけるピストンであり、気筒内をピストンが往復動することにより気筒内の冷媒ガス等の圧縮を行うために使用する。このようなピストンは高い潤滑作用を持つ被覆が施される。
【０００３】
被覆層成形機を用いて圧縮機のピストンなど円柱状基材または円筒状基材（以下、本明細書においては、これらを代表して円柱状基材と言い、円柱状基材というとき、円柱状基材はもとより円筒状基材を含む意味で用いる。）の表面にそのような高い潤滑作用を持つ被覆層を成膜する場合、部品の被覆面に供給された潤滑被覆用塗料液の一部はピストンの表面の近傍に位置する塗着形成部によって掻き取られその表面に付着するが、かき取った余剰の潤滑被覆用塗料液が塗着形成部の上に多く溜まると塗着形成部を潤滑被覆用塗料液が成膜されたピストンの被覆層の表面から離脱（離間）させた時に塗膜の盛り上がりがより大きくなることが確認された。
【０００４】
そのような大きな塗膜の盛り上がりが発生すると、ピストンの表面に均一な塗膜を形成できないという不具合に遭遇する。塗膜の盛り上がりの大きさによっては潤滑被覆用塗料液のたれを生じ、塗料を塗布した後に行う乾燥・焼成作業時に潤滑被覆用塗料に発泡が起こることがある。そのような潤滑被覆用塗料の発泡を防ぐために乾燥時間を長くすることになりピストンに被膜する生産性が低下する。
【０００５】
そのような課題を解決する方法として、特願平１１−７５５２号公報は、１例として、図１４を参照して比較例２として詳細を後述する装置を用いて、塗着形成部に付着した余剰の潤滑被覆用塗料液を除去する方法を開示している。すなわち、複数の塗着形成部１１９を回転体の表面に沿って装着し、複数の塗着形成部１１９を順番に交換しながら塗布を行い、その間に洗浄槽１３０における洗浄により余剰の潤滑被覆用塗料液を除去する方法である。
【０００６】
【発明が解決しようとする課題】
しかし、特願平１１−７５５２号公報に開示されている方法を適用すると、比較例２として詳述するように、除去した余剰の潤滑被覆用塗料液だけ無駄になる。潤滑被覆用塗料液は高価なため、そのような余剰塗料液の無駄によってピストンへの潤滑被覆の成膜にかかる費用が高価になる。特に多数のピストンに潤滑被覆を成膜する場合、そのような費用の高価さが実用化の弊害となっている。
【０００７】
また通常、成膜作業の後、乾燥・焼成作業を行うが、このような作業によりピストンに塗布された被膜層の厚さが変化することがあり、最終製品の品質の維持が問題になっている。
【０００８】
さらにピストンなどの円柱状基材は量産品であるから、より生産性の高い円柱状基材の表面に被膜を成膜する方法が望まれている。
円柱状基材への成膜の例示として圧縮機のピストンへの潤滑被覆の成膜について例示したが、ピストンへの潤滑被覆の成膜に限らず、その他の被覆対象物への塗料を用いた成膜を行う場合においても上記同様の問題に遭遇している。
【０００９】
本発明の目的は、潤滑用塗料などの塗料の無駄が少なくて済み、低価格で品質の高い被膜あるいは塗膜を成膜可能な円柱状基材の表面に被膜を成膜する方法を提供することにある。
また本発明の目的は、最終工程として行う乾燥・焼成完了後の潤滑用被膜層の厚さが精度高く維持できる円柱状基材の表面に被膜を成膜する方法を提供することにある。
さらに本発明の目的は、上述した要求を満足させ、かつ、生産性の高い円柱状基材の表面に被膜を成膜する方法を提供することにある。
また本発明の目的は、上記円柱状基材の表面に被膜を成膜する方法を実施する好適な被覆層成形機を提供することにある。
【００１０】
【課題を解決するための手段】
本発明の第１の観点によれば、（ａ）回転可能に水平に支持されている円柱状基材（Ａ）の被覆面（Ｄ）の回転接線方向（Ｐ）に対し２０°〜８０°の範囲内の傾斜角（θ）で塗着形成部（１９）を傾斜させるとともに前記被覆面（Ｄ）に対し前記塗着形成部（１９）の先端部（１９１）を所定の厚さ（ｔ）の間隙だけ離間させて接近させ、前記回転支持装置（２）に支持されている前記円柱状基材（Ａ）を第１の回転速度で第１の回転数だけ回転させた状態で塗料供給部（３）から供給された塗料液（Ｂ）を前記回転している円柱状基材（Ａ）の被膜面（Ｄ）に塗布して被膜層（Ｃ）を形成する第１段階と：（ｂ）前記円柱状基材（Ａ）の被膜面（Ｄ）に前記塗料液（Ｂ）が塗布された後、前記塗着形成部（１９）の前記先端部（１９１）が前記円柱状基材（Ａ）の被覆面（Ｄ）から前記厚さ（ｔ）の間隙だけ離間して接近している位置から前記塗着形成部（１９）の前記先端部（１９１）をさらに離間させ、かつ、前記塗着形成部（１９）の先端部（１９１）が離脱開始位置（ＳＰ）から完全に離脱が終了する位置（ＥＰ）まで前記円柱状基材（Ａ）を少なくとも１／４回転以上、第２の回転速度で回転させる第２段階とを有する、円柱状基材の表面に被膜を成膜する方法が提供される。
【００１１】
好ましくは、前記塗着形成部（１９）を前記円柱状基材（Ａ）の被膜層（Ｃ）から離間させた後、前記円柱状基材（Ａ）を前記回転支持装置（２）から取り外して前記円柱状基材（Ａ）の被膜層（Ｃ）部分を乾燥し焼成する第３段階をさらに含む。
【００１２】
本発明の第２の観点によれば、円柱状基材（Ａ）を回転可能に水平に支持する回転支持装置（２）と、前記水平に支持されている円柱状基材（Ａ）の上部から前記円柱状基材（Ａ）の被膜面（Ｄ）に塗料液（Ｂ）を吐出する塗料供給装置（３）と、先端部（１９１）がブレード状に形成された塗着形成部（１９）を有し、前記塗着形成部を１９）を前記水平に支持されている前記円柱状基材（Ａ）の被覆面（Ｄ）の回転接線方向（Ｐ）に対し２０°〜８０°の範囲内の傾斜角（θ）で傾斜させ、かつ、前記先端部（１９１）を前記円柱状基材（Ａ）の前記被覆面（Ｄ）に対して所定の厚さ（ｔ）の間隙だけ接近させ、そして、離間させる手段（２１、２２Ａ：２２Ｂ、２３Ａ：２３Ｂ）を有する層形成装置（４）と、前記前記水平に支持されている円柱状基材（Ａ）を回転させる回動手段（９）と、制御手段（３０）とを有し、前記制御手段は、（ａ）前記回動手段（９）を制御して、前記回転支持装置（２）に支持されている前記円柱状基材（Ａ）を第１の回転速度で第１の回転数だけ回転させた状態で前記塗料供給部（３）から供給された塗料液（Ｂ）を前記回転している円柱状基材（Ａ）の被膜面（Ｄ）に塗布して被膜層（Ｃ）を形成させ、（ｂ）前記層形成装置（４）を制御して前記円柱状基材（Ａ）の被膜面（Ｄ）に前記塗料液（Ｂ）が塗布された後、前記塗着形成部（１９）の前記先端部（１９１）が前記円柱状基材（Ａ）の被覆面（Ｄ）から前記厚さ（ｔ）の間隙だけ離間して接近している位置から前記塗着形成部（１９）の前記先端部（１９１）をさらに離間させ、かつ、前記回動手段（９）を制御して前記塗着形成部（１９）の先端部（１９１）が離脱開始位置（ＳＰ）から完全に離脱が終了する位置（ＥＰ）まで前記円柱状基材（Ａ）を少なくとも１／４回転以上、第２の回転速度で回転させることを特徴とする、被覆層成形機が提供される。
【００１３】
【発明の実施の形態】
上述した本発明の円柱状基材の表面に被膜を成膜する方法および被覆層成形機は添付図面に関連づけた下記の記述から一層明瞭になる。以下、本発明の円柱状基材の表面に被膜を成膜する方法と、その実施に用いる被覆層成形機の好適な実施の形態について述べる。
【００１４】
本発明における表面に被覆を成形する対象は、圧縮機のピストンなど、通常、表面が回転対称の円柱状または円筒状の基材（部材）であるが、これらを総称して円柱状基材と呼び、本明細書において、円柱状基材と記述した場合、円筒状基材をも含む意味で用いる。
【００１５】
本発明の表面に被覆を成形する対象の円柱状基材の１例として、圧縮機のピストンについて潤滑被覆を成膜する場合について例示する。
本実施の形態において、圧縮機のピストンの潤滑被膜成形方法は図１および図２に図解した被覆層成形機を用いて行う。
【００１６】
被覆層成形機
図１は本発明の円柱状基材の表面に被膜を成膜する方法の実施に用いる被覆層成形機の概略構成を図解した正面図であり、図２は図１に図解した被覆層成形機の概略的な側断面図である。
【００１７】
図１および図２に図解した被覆層成形機１は、回転支持装置２と、塗料供給装置３と、層形成装置４と、被覆層成形用全体制御部３０とを有する。
回転支持装置２は、表面に潤滑被覆を成形する対象である圧縮機のピストン（以下、これを部品Ａまたは部材Ａという）を回転可能に水平に支持する。
塗料供給装置３は、部品Ａの表面に潤滑被覆を行うための潤滑被覆用塗料液をノズル１２から部品Ａの表面の被膜面Ｄに供給する。
層形成装置４は、先端が部品Ａの被膜面Ｄを指向する塗着形成部１９を保持して制御する。
【００１８】
被覆層成形用全体制御部３０は被覆層成形機１における各種の制御を行う。被覆層成形用全体制御部３０は、たとえば、演算制御ユニット（ＣＰＵ）、各種制御処理プログラムが格納されたメモリなどからなるマイクロコンピュータを用いて構成されており、メモリに格納された各種制御処理プログラムがＣＰＵで動作することにより被覆層成形機１における下記に述べる各種の制御を行う。
【００１９】
圧縮機のピストン（部品Ａ）
部品Ａ（圧縮機のピストン）は、たとえば、図３に図解した構造のピストンである。図３は被覆層が成形される対象の部品Ａとしての圧縮機のピストンの概略構成図である。圧縮機に用いられるピストンは、円柱状の形状をしており、過酷な往復運動に耐えられるように、その表面に潤滑被覆が成膜される。図３に図解したピストンは両側に２か所、被膜層が形成される場合を例示している。
ピストンの両端側面に回転支持装置２の位置決め部５で回転可能に水平に支持されるための芯出し穴Ｆ、Ｆが形成され、表面に被膜面Ｄが設けられている。
図４は図３に図解したピストンを簡略化して図解した図であり、図４に図解したピストンは被膜層が中央に１箇所のみ設けられている例を示している。
図３に図解したピストンは２か所に被膜層を成膜するが、記述の容易さから、以下、図４に図解した１箇所のみ被膜層が存在するピストンを代表して述べる。
図４に図解したピストンの寸法は、例示として、被膜面Ｄの幅Ｗが２２ｍｍ、直径Ｒが３２ｍｍである。
【００２０】
回転支持装置
回転支持装置２は、基台２ａと、部品Ａを着脱する位置決め部５と、基台２ａに搭載されたガイドレール８と、ガイドレール８に沿って図１の左右に移動可能な右側支持部７Ａと、基台２ａに搭載された空圧シリンダ６と、基台２ａに搭載された左側支持部７Ｂと、左側支持部７Ｂに接続された駆動部９とを有する。
位置決め部５は対向する位置に配設された支持部７Ａ、７Ｂに固定された２つの円錐状突起を有し、これら２つの円錐状の突起が図３および図４に図解した部品Ａの両端側面の芯出し穴Ｆ、Ｆに当接させて（または係合させて）部品Ａを水平に支持する（保持する）。
【００２１】
位置決め部５による部品Ａの支持（保持）は、被覆層成形用全体制御部３０が空圧シリンダ６を駆動して位置決め部５の右側の円錐状突起が固定された右側の支持部７Ｂを基台２ａに固定されたガイドレール８に沿って図１において左右に移動させることによって行う。すなわち、部品Ａを位置決め部５で支持するときには、一旦、被覆層成形用全体制御部３０の制御に応じて空圧シリンダ６が右側の支持部７Ａを右側に移動させて位置決め部５の右側の円錐状突起を位置決め部５の左側の円錐状突起から離間させ、部品Ａを位置決め部５の２つの円錐状突起の間に配置し、その後、被覆層成形用全体制御部３０の制御によって空圧シリンダ６が右側の支持部７Ａを図１の左側にガイドレール８に沿って移動させると、位置決め部５の両側の円錐状突起で部品Ａの両端側面の芯出し穴Ｆ、Ｆと係合させて部品Ａを水平に支持することができる。なお、部品Ａを位置決め部５から取り外す時は、右側の支持部７Ａを右側に移動するように、被覆層成形用全体制御部３０が空圧シリンダ６を制御する。
【００２２】
このような位置決め部５による部品Ａの支持は、部品Ａの被膜面Ｄが後述するノズル１２によって潤滑被覆用塗料液Ｂが塗布され、かつ、後述する塗着形成部１９が被膜層Ｃを形成する位置に位置決めするように、被覆層成形用全体制御部３０が制御する。
部品Ａが位置決め部５によって水平に支持されている状態で、被覆層成形用全体制御部３０の制御により駆動部９で左側の支持部７Ｂを介して位置決め部５の左側の円錐状突起を回転させると、部品Ａは回転方向Ｇに沿って回転する。
【００２３】
このように回転支持装置２は、被覆層成形用全体制御部３０と協動して、部品Ａに潤滑被覆の形成時、部品Ａを水平に支持しながら、必要に応じて部品Ａを所定の回転速度で回転させる。
部品Ａの回転速度の制御は被覆層成形用全体制御部３０による駆動部９の制御により行う。
被覆層成形用全体制御部３０による部品Ａの回転速度は、詳細を後述するように、ノズル１２を用いて潤滑被覆用塗料液Ｂを部品Ａの被膜面Ｄに塗布するときの第１の回転速度と、塗着形成部１９を被膜面Ｄから離隔（離脱）させるときの第２の回転速度とに異ならせることができる。これら第１および第２の回転速度については例示を後述する。
【００２４】
塗料供給装置
図１、図２および図５を参照して塗料供給装置３について述べる。図５は塗料供給装置３の構成の概略を図解した図である。
塗料供給装置３は、部品Ａの被膜面Ｄに塗布すべき潤滑被覆用塗料が収容されている塗料タンク１０と、バルブ１１と、ノズル１２と、塗料チューブ１３と、塗料タンク１０とバルブ１１との間に配設されて潤滑被覆用塗料をバルブ１１を介してノズル１２に供給する塗料チューブ１３と、エアーチューブ１４と、塗料供給装置用制御部１５と、エアー供給源１６と、塗料タンク１０の内部を加圧する圧力印加手段とを有する。
【００２５】
図２に図解したように、塗料供給装置３はさらに空圧シリンダ２５およびアクチュエータ１８を有している。
ノズル１２はバルブ１１の先端に着脱可能な状態で装着される。
エアー供給源１６は、塗料タンクに設置されているレギュレタの制御に応じて塗料タンク１０から潤滑被覆用塗料をノズル１２に向けて排出する圧縮空気（エアー）を提供する。また、エアー供給源１６は、塗料供給装置用制御部１５の制御に応じてエアーチューブ１４を介してバルブ１１に供給しノズル１２から部品Ａの被膜面Ｄに向かって潤滑被覆用塗料を排出するための圧縮空気を提供する。
【００２６】
塗料供給装置用制御部１５は、ノズル１２から部品Ａの被膜面Ｄに向けて吐出する潤滑被覆用塗料液の量などを制御するため、被覆層成形用全体制御部３０と協動して、エアー供給源１６から排出する圧縮空気の制御を行う。潤滑被覆用塗料液の量などを制御の詳細は後述する。
さらに被覆層成形用全体制御部３０がアクチュエータ１８を駆動制御することにより、バルブ１１およびノズル１２を、回転支持装置２の位置決め部５に支持されている部品Ａの被膜面Ｄに対して適切な位置に位置するように、図２において破線で示したように昇降させ、さらに、バルブ１１およびノズル１２を部品Ａの被膜面Ｄに沿って横断させることができる。バルブ１１およびノズル１２の横断動作の詳細は後述する。
【００２７】
このように塗料供給装置３は、被覆層成形機１の全体制御を行う被覆層成形用全体制御部３０と協動して、部品Ａの被膜面Ｄに適切な量の潤滑被覆用塗料液Ｂを供給するとともに、部品Ａの被膜面Ｄに均一かつ漏れなく潤滑被覆用塗料液Ｂを供給するように部品Ａの被膜面Ｄに対するノズル１２の位置（上下位置および横断方向の位置）の制御を行う。
【００２８】
ノズル
図６〜図８にノズル１２の例示的な形状を図解する。図６は潤滑被覆用塗料が排出されるニードル２４が１個のノズルの形状を図解した図であり、図７は潤滑被覆用塗料が排出されるニードル２４が複数個列状に配設されたノズルの形状を図解した図であり、図８は平坦なスリット状排出口から潤滑被覆用塗料を排出するノズルの形状を図解した図である。
ノズル１２は図６〜８に図解した形状のノズルのいずれかを用いることができる。このようなノズル１２は上述したように、バルブ１１の先端に装着されて回転支持装置２の位置決め部５に支持されている部品Ａの上方に位置する。
【００２９】
被覆層成形用全体制御部３０が、部品Ａの寸法、形状、被膜面Ｄの範囲などに応じてアクチュエータ１８を駆動制御して空圧シリンダ２５を動作させてバルブ１１およびノズル１２の高さ、および、被膜面Ｄと対向する面に沿って水平方向の移動を調整することにより、部品Ａの被膜面Ｄに所望の潤滑被覆用塗料液Ｂが塗布される。
図６〜図８に図解したノズル１２の利点などの比較については後述する。
【００３０】
層形成装置
層形成装置４は図１および図２に図解したように、塗着形成部１９と、塗着形成部１９を保持しているホルダ２０と、部品Ａの被膜面Ｄに対するホルダ２０および塗着形成部１９の角度を調整する角度調整機２１とを有する。層形成装置４はまた角度調整機２１を上下に昇降する第１のアクチュエータ２３Ａと、このアクチュエータ２３Ａを駆動する第１の駆動部２２Ａとを有する。層形成装置４はさらに角度調整機２１が搭載されているアクチュエータ２３Ａを水平方向に移動する第２のアクチュエータ２３Ｂと、このアクチュエータ２３Ｂを駆動する第２の駆動部２２Ｂとを有する。
【００３１】
被覆層成形用全体制御部３０が駆動部２２Ｂを駆動制御してアクチュエータ２３Ｂを駆動してアクチュエータ２３Ａを図２において左右に移動させ、被覆層成形用全体制御部３０が駆動部２２Ａを駆動してアクチュエータ２３Ａを駆動制御して角度調整機２１の位置を上下させ、さらに、被覆層成形用全体制御部３０が角度調整機２１を駆動してホルダ２０に装着された塗着形成部１９の角度を調整する。その結果、塗着形成部１９は、回転支持装置２の位置決め部５に支持されている部品Ａの被膜面Ｄに対して、任意の角度かつ任意の高さで、任意の距離まで接近または離間（離脱）することができる。塗着形成部１９のこのような動作の詳細は図１０および図１１を参照して後述する。
【００３２】
図９（Ａ）、図９（Ｂ）は塗着形成部１９の例示的な形状を図解した図であり、図９（Ａ）は塗着形成部１９の断面図であり、図９（Ｂ）は塗着形成部１９の平面図である。
塗着形成部１９は基部１９０と、基部１９０の両側に刃（ブレード）状の形状をした先端部１９１と、ホルダ２０に装着するための複数の穴１９３が複数個も設けられている装着端部１９２とを有する。
先端部１９１をブレードに加工するのは、部品Ａの被膜面Ｄと塗着形成部１９の先端部１９１とが正確に離間でき、この離間部分に余剰塗料液Ｅが滞留して次に潤滑被覆用塗料液Ｂが塗布される被膜面Ｄに転写可能にするためである。
【００３３】
このような形状および寸法の塗着形成部１９が、上述したように被覆層成形用全体制御部３０の制御によって、部品Ａの被膜面Ｄに向かって所定の傾斜角θで接近し、あるいは、離間する。
図９（Ａ）、（Ｂ）に図解した例示においては、塗着形成部１９の幅Ｗ19は１００ｍｍであり、塗着形成部１９の長さＬ19は２３ｍｍであり、先端部１９１のブレードの角度ａ19は３０°であり、基部１９０の厚さｔ19は２ｍｍである。
【００３４】
潤滑被覆用塗料の成膜の基本動作
図１０および図１１を参照して部品Ａの被膜面Ｄに潤滑被覆用塗料を成膜する方法の基本動作を述べる。図１０は部品Ａと塗着形成部１９との位置関係および部品Ａの被膜面Ｄに潤滑被覆用塗料を成膜する方法を概略的に図解した図であり、図１１は塗着形成部１９が部品Ａの被膜層Ｃに対して接近し、そして、離間する状態を図解した図である。
【００３５】
回転支持装置２の位置決め部５に支持されている部品Ａは回転方向Ｇに回転している。この部品Ａの被膜面Ｄに対して被膜面Ｄの上方に位置するノズル１２から塗料タンク１０からバルブ１１を経由して導かれた潤滑被覆用塗料が吹きつけられて部品Ａに被膜層Ｃが成膜される。
塗着形成部１９は部品Ａの被膜層Ｃから余剰の潤滑被覆用塗料液Ｅを除去して所望の厚さｔの被膜層Ｃを成膜するため部品Ａの回転の接線方向Ｐに対して傾斜角θで厚さｔだけ離間して部品Ａの被膜面Ｄに接近している。
【００３６】
塗着形成部１９のこのような位置調整および角度調整は、上述したように被覆層成形用全体制御部３０による、駆動部２２Ａ、２２Ｂ、アクチュエータ２３Ａ、２３Ｂ、および、角度調整機２１の制御により達成される。すなわち、図１１に図解したように、被覆層成形用全体制御部３０は、塗着形成部１９が厚さｔおよび傾斜角θで、破線で図解した離脱開始位置ＳＰから離脱終了位置ＥＰまで部品Ａに対して接近しているように、第１および第２のアクチュエータ２３Ａ、２３Ｂ、および、角度調整機２１を制御する。
被膜層厚さｔおよび塗着形成部１９の傾斜角θについては後述する。
【００３７】
このように被覆層成形機１において、圧縮機のピストンなどの円柱状の形状をした部品Ａが芯出し穴Ｆ、Ｆを位置決め部５で回転可能に支持され、回転している状態で、その被膜面Ｄに塗料供給装置３の塗料タンク１０から供給された潤滑被覆用塗料をノズル１２から吹きつける。部品Ａの被膜面Ｄに吹きつけられた潤滑被覆用塗料が、ブレードの形状をした先端部１９１が部品Ａの接線方向Ｐに対して傾斜角θだけ傾斜し、部品Ａの被膜層Ｃから厚さｔだけ離間している塗着形成部１９によって、所望の被膜層厚さｔになるように余剰の潤滑被覆用塗料液Ｅを除去する。
ここで留意すべき点は、余剰塗料液Ｅは従来のように、廃棄されるのではなく、塗着形成部１９によって潤滑被覆用塗料液Ｂがノズル１２の下部に回転してきて次に塗布されるべき被膜面Ｄの他の部分に転写されて利用されることである。このような潤滑被覆用塗料液Ｂの無駄を最小にするための条件としては、たとえば、塗着形成部の傾斜角θ、塗着形成部１９の先端部１９１が部品Ａの被膜層Ｃから離脱を開始してから完全に離脱が終了するまでの部品Ａの回転数（回転角度）、潤滑被覆用塗料液Ｂの状態などの要件が課されるがその詳細は後述する。
【００３８】
以下、被覆層成形機１を用いた円柱状部品Ａの表面に潤滑被膜を成膜する方法について手順を追って述べる。
被覆層成形機１を用いた円柱状部品Ａの表面に潤滑被覆を成膜する本実施の形態の方法は、大別すると、図１２に図解したように、下記の５つの段階（工程）から構成される。
【００３９】
第１段階：円柱状部品Ａを準備して回転支持装置２の位置決め部５にその円柱状部品Ａを回転可能に支持する。
第２段階：部品Ａを位置決め部５で支持している状態で塗料供給装置３から部品Ａの表面に潤滑被覆用塗料液Ｂを供給して部品Ａの被膜面Ｄに塗布し、さらに塗着形成部１９を被膜面Ｄに所定の傾斜角θ、所定の距離まで接近させて被膜面Ｄの余剰塗料液Ｅを除去して部品Ａに被膜層Ｃを成形する。
第３段階：塗着形成部１９を部品Ａの被膜面Ｄから離脱（離間）させる。
第４段階：回転支持装置２の位置決め部５から部品Ａを取り外す。
第５段階：被膜層Ｃの安定化のための乾燥、焼成処理を行う。この乾燥・焼成処理の済んだ被膜層を、第２段階の被膜層Ｃと区別するため仕上がり被膜層Ｃ’と呼ぶ。最終製品としての部品Ａは、この仕上がり被膜層Ｃ’の厚さ、潤滑作用、均一さなどが重要である。
【００４０】
第１段階：回転支持装置２による部品Ａの支持
図４に示すような部品Ａを機械加工にて形成し、図１および図２に図解した回転支持装置２において部品Ａの両端側面の芯出し穴Ｆ、Ｆに先端が円錐状突起に加工されている位置決め部５の円錐状突起を係合（当接）させて部品Ａを水平に維持しながら回転可能に支持する（保持する）。すなわち、右側（第２）の支持部７Ａは空圧シリンダ６によってガイドレール８に沿って水平方向に左右に移動可能であるから、被覆層成形用全体制御部３０の制御により空圧シリンダ６が支持部７Ａを右側に移動させて位置決め部５の右側の円錐状突起を位置決め部５の左側から離間させ、部品Ａを位置決め部５の円錐状突起間に配置したのち、空圧シリンダ６で右側の支持部７Ａを左側にガイドレール８に沿って移動させて、位置決め部５の両側の円錐状突起で部品Ａの両端側面の芯出し穴Ｆ、Ｆと係合させて部品Ａを位置決め部５で支持する。
この状態で、被覆層成形用全体制御部３０で駆動部９を制御して左側の支持部７Ｂを介して位置決め部５の円錐状突起を回転させると、部品Ａは回転方向Ｇに沿って回転する。部品Ａの回転数の制御は被覆層成形用全体制御部３０が駆動部９を駆動制御することによって行う。
【００４１】
第２段階：部品Ａに被膜層Ｃの成膜
回転支持装置２の位置決め部５に回転可能に支持されている部品Ａを第１の回転数で回転させながら、塗料タンク１０から供給された潤滑被覆用塗料液Ｂをノズル１２から部品Ａの被膜面Ｄへ供給して（吐出して）潤滑被覆用塗料液Ｂを被膜面Ｄに塗布する。
潤滑被覆用塗料の供給は図１、図２および図５を参照して上述した塗料供給装置３によって行う。
潤滑被覆用塗料液Ｂは基本的に、その必要量を部品Ａの被膜面Ｄ全体になるべく均一になるように供給する。
【００４２】
そのための１つの方法として、部品Ａの回転方向Ｇは図１０および図１１に図解したように、潤滑被覆用塗料液Ｂが塗着形成部１９に溜る方向に回転させる。そうすると、塗着形成部１９によって余剰塗料液Ｅとされた潤滑被覆用塗料液が塗着形成部１９と部品Ａの被膜面Ｄとの間に介在してこれから潤滑被覆用塗料液Ｂが供給される被膜面Ｄに供給されて、余剰塗料液Ｅとされた潤滑被覆用塗料液Ｂの無駄を無くし、被膜面Ｄ全体に均一に転写されるからである。
部品Ａの被膜面Ｄに潤滑被覆用塗料液Ｂを塗布するのに用いる、図６〜図８に図解したノズル１２の利点の比較を行う。
【００４３】
ノズル１２として、図６に図解した単一のニードル２４を持つノズル１２ａをバルブ１１に装着して用いた場合、位置決め部５に支持されている部品Ａを回転させながら、被覆層成形用全体制御部３０の制御によってノズル１２ａを部品Ａの面に沿って徐々に平行に移動させて被膜面Ｄにスパイラル状に潤滑被覆用塗料液Ｂを塗布（供給）することができる。このような単一のニードル２４を持つノズル１２ａを用いた場合、ノズル１２ａの移動速度が一定ならば、被膜面Ｄに対する潤滑被覆用塗料液Ｂの供給は均一になるという利点がある。しかし、一般的に言って、このような塗布方法で広い範囲の被膜面Ｄの全面に潤滑被覆用塗料液Ｂを供給して被膜層Ｃを成膜するには、ノズル１２ａの移動速度を低くして部品Ａを第１の回転速度で複数回回転させる必要があり、時間がかかる。
【００４４】
これに対して、図７に図解した複数のニードル２４を持つノズル１２ｂまたは図７に図解したスリット状の吐出口を持つノズル１２ｃを用いて、部品Ａが１回転する間に、一度に被膜面Ｄの広い範囲にわたって潤滑被覆用塗料Ｂを供給するほうが時間は短縮でき、生産性は高くなる。しかしながら、図７の複数のニードル２４を持つノズル１２ｂを用いた場合、複数のニードル２４から排出される潤滑被覆用塗料液Ｂの均一さを維持する必要がある。同様に図８のスリット状の吐出口を持つノズル１２ｂを用いた場合もスリット状吐出口の長手方向から排出される潤滑被覆用塗料液Ｂの均一さを維持する必要がある。潤滑被覆用塗料液Ｂのこのような均一さの維持は潤滑被覆用塗料液Ｂの粘度、ノズル１２に供給された潤滑被覆用塗料液Ｂの圧力などに依存する。したがって、潤滑被覆用塗料液Ｂが被膜面Ｄ全面に均一になるように調整を行う。潤滑被覆用塗料液Ｂの粘度について後述する。
【００４５】
図６〜図８に図解したノズル１２に共通する課題として、ノズル１２のデザインや潤滑被覆用塗料液Ｂの吐出量によって潤滑被覆用塗料液Ｂが吐出される際に生じるキャビテーションにより潤滑被覆用塗料液Ｂに泡がかみ込んで（気泡が混入して）、被膜層Ｃに気泡が混入する可能性があるので、これを防止する必要がある。
さらに塗布時間の短縮、換言すれば、生産性を考慮すると、潤滑被覆用塗料液Ｂに対して極力圧力損失が少ないように設計する必要がある。
生産性の観点からは部品Ａの回転速度が高いほど時間は短くなるが、そのように部品Ａの回転速度に応じられるだけの塗料供給装置３から潤滑被覆用塗料Ｂの供給能力が前提となる。このように、部品Ａの回転速度と潤滑被覆用塗料液Ｂの供給量との間には密接な関係がある。換言すれば、被覆層成形用全体制御部３０で行う部品Ａの回転速度の制御は、潤滑被覆用塗料液Ｂの供給能力に依存して決定する。潤滑被覆用塗料液Ｂの供給能力は、図５に図解した加圧を行うポンプ、塗料チューブ１３の径、潤滑被覆用塗料液の粘度および温度、ノズル１２の形状のデザインなどに支配される。したがって、上述した供給能力を発揮できるようにこれらの条件を設定する。
【００４６】
以下、潤滑被覆用塗料液Ｂの供給能力と部品Ａの回転速度との関係について具体例を述べる。たとえば、図４に図解した、被膜面Ｄの幅Ｗが２２ｍｍ、直径Ｒが３２ｍｍのピストンに被膜層を成膜する場合、図７に示す複数のニードル２４を有するノズル１２ｂを用いて部品Ａに１ｇの潤滑被覆用塗料Ｂを供給する場合、塗料供給装置３と潤滑被覆用塗料液Ｂの組み合わせにおいて安定した最大供給能力が毎秒１ｇのとき精度よく被膜層Ｃを成膜させる条件として、実験によれば、部品Ａの第１の回転速度は毎分６０回転（６０ｒｐｍ）させることができることが判った。この場合、被覆層成形用全体制御部３０は第１の回転速度として駆動部９を駆動制御して部品Ａが６０ｒｐｍになるように制御する。
【００４７】
円柱状部品Ａの被膜面Ｄに供給された潤滑被覆用塗料液Ｂは、図２、図１０、および図１１に示すように塗着形成部１９により部品Ａに被膜層Ｃとして成形される。
被膜層Ｃの厚さｔは、たとえば、０．０１ｍｍ〜０．５０ｍｍの範囲にすることが好ましい。さらに好ましくは、被膜層厚さｔは０．０２ｍｍ〜０．３０ｍｍにすると良いことが実験により判明した。その理由について述べる。被膜層Ｃの厚さｔを０．３０ｍｍ以上にすると第５の段階における乾燥や焼成時の発泡を防ぐためかなりの時間を乾燥や焼成のために費やす必要があり、生産性が低くなる。被膜層厚さｔが０．５０ｍｍを越えると乾燥・焼成時の潤滑被覆用塗料液Ｂに発泡が起こり、乾燥・焼成後に得られた被膜層Ｃを一様な厚さに形成することが困難になり品質上の問題が起こる。他方、被膜層Ｃの厚さｔを０．０１ｍｍ以下にすると乾燥・焼成工程後に生成された仕上がり被膜層Ｃ’の潤滑作用が不十分になる。実験によれば、潤滑作用が発揮できる被膜層厚さｔとしては、０．３０ｍｍ以下で０．０２ｍｍ以上あることが望ましいことが判明した。
【００４８】
このように被膜層厚さｔを適切にして最終的な品質として焼成完了後の仕上がり被膜層Ｃ’の厚さｔを適切にすることが本発明の最終目的の１つである。
このような厚さｔの被膜層Ｃを成形する塗着形成部１９は、被膜面Ｄの回転接線方向Ｐに対する傾斜角θとして、部品Ａへの塗着形成部１９の接近点において、２０°〜８０°の傾斜角θに調整できることが望ましい。この根拠については実験例を参照して後述するが、その理由の概要を述べる。塗着形成部１９の傾斜角θを２０°より小さくすると、潤滑被覆用塗料液Ｂの接触面積が増大して被膜層Ｃの一部に潤滑被覆用塗料液Ｂの盛り上がりが大きくなる。他方、傾斜角θを８０°以上にすると、潤滑被覆用塗料液Ｂが塗着形成部１９により掻き取られる量が増加して塗料供給装置３において潤滑被覆用塗料液Ｂを多量に供給する必要が生じて潤滑被覆用塗料液Ｂの無駄になる。
【００４９】
さらに好ましくは、傾斜角θを３０°〜７０°の範囲にすると良いことが判明した。その理由は後述する実験例からも明らかなように、傾斜角θをこのような範囲にすると、仕上がり被膜層Ｃ’の寸法精度が向上できることが認められたからである。
なお、図５に図解した加圧式の塗料タンク１０に代えて、ギアポンプ、ダイアフラムポンプなどのポンプを用いて潤滑被覆用塗料Ｂを部品Ａの被膜面Ｄに供給することも可能である。
【００５０】
第３段階：塗着形成部１９を部品Ａの被膜面Ｄから離脱（離間）
本実施の形態においては、第２段階にて形成された被膜層Ｃから塗着形成部１９の先端部１９１を離脱（離間）させる際に、離脱開始位置ＳＰから完全に離脱が終了する位置ＥＰまで回転する間に、第２の回転速度で回転している部品Ａが所定の回転数（または、所定の回転角度）だけ回転するように、塗着形成部１９の離脱開始〜離脱終了動作を行う。実験によれば、そのような回転数（または回転角度）は、少なくとも１／４回転であった。
離脱開始とは塗着形成部１９が被膜層厚さｔより離れ出した瞬間を意味し、離脱終了とは塗着形成部１９の先端部１９１が完全に部品Ａの被覆層表面から離れが瞬間を意味する。
【００５１】
図１１に示すように塗着形成部１９の先端部１９１が部品Ａの被膜層Ｃから離脱する間に部品Ａが第２の回転速度で１／４以上回転すると、塗膜盛り上がり部分Ｈの発生要因である余剰塗料液Ｅが、被膜層Ｃの広いエリアにわたって徐々に転写する結果となり、余剰塗料液Ｅの除去を行わないでも塗膜盛り上がり部分Ｈを小さく制御することができる。塗膜盛り上がり部分Ｈを極力小さくするためには、実験結果から部品Ａを２回転以上回転させることが好ましいことが判った。
【００５２】
このように被覆層成形用全体制御部３０は上述した塗膜盛り上がり部分Ｈを小さくするために、図１に図解した駆動部９を駆動制御して部品Ａの回転制御と、塗着形成部１９の離間動作とを同時的に並行して行う。
被膜層Ｃの表面から塗着形成部１９の離脱開始から完全に離脱が終了する間に部品Ａを少なくとも１／４回転以上、回転させる条件の制御は、被覆層成形用全体制御部３０による駆動部９を駆動しての部品Ａの回転速度の制御、図２に図解したアクチュエータ２３Ａ、２３Ｂおよび角度調整機２１の制御による塗着形成部１９の移動速度及び離脱方向によって行うことができる。
【００５３】
第３段階における被覆層成形用全体制御部３０による部品Ａの第２の回転速度は、生産時間を考慮すると速い回転速度で行うことが有利であるが、図４に図解した、被膜面Ｄの幅Ｗが２２ｍｍ、直径Ｒが３２ｍｍのピストンに被膜層を成膜する場合、第２の回転速度が毎分３００回転を超えると潤滑被覆用塗料液Ｂの粘度によっては潤滑被覆用塗料液Ｂの飛散などが起こる。実験によれば、部品Ａの被膜層Ｃの表面への泡のかみ込みなど部品Ａの表面状態の悪化が観察された。そのような観点から、被覆層成形用全体制御部３０による部品Ａの第２の回転速度の制御を、３００ｒｐｍ以下で適切に行う。もちろん、第２の回転速度は部品Ａ（図４のピストンの寸法）の直径に依存して規定されるので、３００ｒｐｍに固定される訳ではない。
【００５４】
被膜層Ｃから塗着形成部１９を離脱させる方向は、被膜層厚さｔを小さくする方向でなければ特に制約はないが、被膜層Ｃの円周の接線方向Ｐもしくはそれに準ずる方向が好ましい。被膜層Ｃから上記接線方向Ｐに塗着形成部１９を離脱させることにより塗着形成部１９は被膜層Ｃと徐々に離れることとなる。
塗着形成部１９を被膜層Ｃから離脱させる時の離脱速度は、被覆層成形用全体制御部３０において、少なくとも下記条件を満足させて状態において、第２の回転速度と離脱方向を決定して行う。
【００５５】
その条件は、（ａ）部品Ａを回転支持装置２に水平に脱着可能に取り付けて、第２の回転速度で部品Ａを回転させ、（ｂ）被膜面Ｄの回転接線方向Ｐに対して塗着形成部１９を２０〜８０°の範囲、好ましくは３０°〜７０°の範囲の傾斜角θに傾斜させるとともに被膜面Ｄに対して塗着形成部１９の先端部１９１を厚さｔだけ被膜面Ｄから離間させた状態で、被膜面Ｄに潤滑被覆用塗料液Ｂをノズル１２を用いて被膜面Ｄに供給しながら、塗着形成部１９で被膜層Ｃを成形し、（ｃ）塗着形成部１９が被膜層Ｃの表面（供給された潤滑被覆用塗料液Ｂの表面）から離脱を開始してから完全に離脱が完了する間に部品Ａを少なくとも１／４回転回転させることである。
【００５６】
塗料供給装置３から供給されるピストンの潤滑被覆用塗料液Ｂとしてはたとえば、水又は有機溶剤中に溶解又は分解された、バインダーとしての有機系樹脂と固体潤滑剤としてのＰＴＦＥ粉末とからなり、バインダー１００重量部に対してＰＴＦＥ粉末を１０〜１００重量部含有するものを用いる。バインダー１００重量部に対してＰＴＦＥ粉末が１０重量部以下であるとピストンとしての摺動性が不足し、５０重量部以上であると焼成後の仕上がり被膜層Ｃ’の塗膜強度が不足する。このような配合比率は、圧縮機のピストンなど円柱状部品Ａに要求される耐摩耗性、摺動性、シール性などを考慮して適宜設計される。
【００５７】
バインダーの有機系樹脂としては、ポリアミド樹脂、ポリイミド樹脂、ポリアミドイミド樹脂、エポキシ樹脂、シリコーン樹脂、ポリフェニレンサルファイド樹脂、フェノール樹脂、ポリエステル樹脂、ウレタン樹脂等を利用した。これらは１種または２種以上の混合物である。もちろん、これ以外にも各種添加剤を配合することが可能である。
その他に配合される材料としては、塗料の粘度特性を調整するためのレオロジーコントロール剤、耐摩耗剤として金属、セラミックの粉末、固体潤滑剤としてグラファイト、２硫化モリブデン、添加剤として顔料、消泡剤、界面活性剤などを用いることができる。
【００５８】
潤滑被覆用塗料液Ｂの粘度は１００ｍＰａ・ｓ〜２００００ｍＰａ・ｓの範囲であるものであり、好適には１０００ｍＰａ・ｓ〜１００００ｍＰａ・ｓの範囲の粘度が好ましい。１０００ｍＰａ・ｓ以下では塗膜のタレが生じ易く塗膜の膜厚が制限される。１００００ｍＰａ・ｓ以上であるとレベリング性が悪化し塗布時間が長くなり生産性が低下する。
なお上記潤滑被覆用塗料液Ｂの粘度特性は、測定条件として、塗料温度が２５°Ｃ、せん断速度（シェア  レート）が１００ｓ（-1）の時に、コーンプレート型の回転粘度計を用いて測定した値である。
【００５９】
第４段階：回転支持装置２から部品Ａの解放
部品Ａに被膜層Ｃが成膜されて、乾燥作業が終了したら、第１段階で述べた方法と逆の方法で、部品Ａを位置決め部５から解放する。
【００６０】
第５段階：乾燥、焼成処理
位置決め部５から解放した被膜層Ｃが成膜された部品Ａを、乾燥室などにおいて乾燥し、焼成する。
【００６１】
以下、上述した実施の形態に基づく実験結果について述べる。
代表的な実験例
被覆層成形機１を用いた本発明の１実施の形態に係る代表的な実験例としての円柱状・円筒状基材の表面に被膜を成膜する方法について述べる。第１段階および第４段階の処理の記述は省略する。
【００６２】
（１）第２段階の処理
被覆層成形用全体制御部３０によって回転支持装置２により部品Ａを第１の回転速度で回転させながらバルブ１１を作動させて、たとえば、図７に図解した複数のニードル２４を有するノズル１２ｂを用いて潤滑被覆用塗料液Ｂを部品Ａの被膜面Ｄに吐出させる。
潤滑被覆用塗料液Ｂの吐出量はあらかじめ塗料タンク１０にかけるエアー供給源１６からのエアーの圧力によって調整されている。潤滑被覆用塗料液Ｂを吐出する時間は塗料供給装置用制御部１５によってあらかじめ設定されている。
被覆層成形用全体制御部３０の制御によって角度調整機２１を介して接線方向Ｐに対する塗着形成部１９の傾斜角θを２０°〜８０°の間、好ましくは２０°〜８０°の間、たとえば、４５°に設定し、さらに被覆層成形用全体制御部３０によって駆動部２２Ａ、２２Ｂ（アクチュエータ２３Ａ、２３Ｂ）を駆動して塗着形成部１９の先端部１９１を被膜層厚さｔだけ部品Ａの表面から離間させた。
【００６３】
この実験例では、被覆層成形用全体制御部３０によって駆動部９を駆動して部品Ａを第１の回転速度として毎分６０回転（６０ｒｐｍ）で回転させた。
塗料供給装置３から潤滑被覆用塗料液Ｂを１秒間に０．６ｇ供給し、被膜層厚さｔを０．２５ｍｍに設定した。
部品Ａに供給された潤滑被覆用塗料液Ｂは塗着形成部１９の先端部１９１によってその一部を掻き取られながら被膜層Ｃを部品Ａの上に形成する。
この時点では塗着形成部１９の先端部１９１は回転している部品Ａの被膜層Ｃに接触しており潤滑被覆用塗料液Ｂの一部は余剰塗料液Ｅとして塗着形成部１９に付着している。
【００６４】
（２）第３段階の処理
被覆層成形用全体制御部３０で層形成装置４の駆動部２２Ａ、２２Ｂを制御して部品Ａの被膜層Ｃから塗着形成部１９を離脱させる。この時に離脱させる条件が重要である。本実施例では下記に設定した。
被膜層Ｃと接触している塗着形成部１９の先端部１９１を離脱開始から終了までの間、被覆層成形用全体制御部３０による駆動部９の制御により部品Ａが第２の回転速度で回転する回転数（回転角度）が少なくとも１／４回転以上となるように徐々に離すことにより塗着形成部１９によって被膜面Ｄから掻き取られた余剰塗料液Ｅをこれから塗布すべき被膜面Ｄに潤滑被覆用塗料液Ｂの一部として被膜層Ｃに転写させる。このように、余剰塗料液Ｅを廃棄するのではなく、潤滑被覆用塗料液Ｂの一部として活用している。
この実験例では、第２段階において６０ｒｐｍだった部品Ａの第１の回転速度を第２の回転速度として毎分２００回転（２００ｒｐｍ）に上昇させ、塗着形成部１９を被膜層Ｃから被膜層Ｃの回転接線方向Ｐ（上向き）に毎分１ｍｍの速度で離脱させた。この動作の間、部品Ａは約７回転した。
【００６５】
（３）第５段階の処理
第４段階における部品Ａの位置決め部５からの取り外し後、第５段階の処理として上記作業で形成された被膜層Ｃの部品Ａについて乾燥・焼成を行い、安定な仕上がり被膜層Ｃ’を形成させて目的とする潤滑作用および被膜層厚さｔを有する部品Ａを得た。
このような方法で成膜した仕上がり被膜層Ｃ’を有する部品Ａは、潤滑被覆の潤滑作用が規定値を満足しており、仕上がり被膜層Ｃ’は被膜面Ｄ全面によって均一であり、潤滑被覆用塗料液Ｂの無駄もなく、処理時間も短かった。
【００６６】
実験例１〜６と比較例１、２
本発明によるさらに具体的な実験例１〜６、および、比較例１、２について述べる。
部品Ａとして図４に図解した被膜面Ｄの幅Ｗが２２ｍｍ、直径Ｒが３２ｍｍのピストンを用いた。
本発明の実施例１〜６および比較例１において、図１に示す被覆層成形機１を使用し、図４に図解した円柱状部品Ａを加工して被塗物とした。ただし、比較例２の装置は図１４に図解したものを用いた。
層形成装置４の塗着形成部１９としては図９に示したものを使用した。すなわち、塗着形成部１９の幅Ｗ19は１００ｍｍであり、塗着形成部１９の長さＬ19は２３ｍｍであり、先端部１９１のブレードの角度はａ19は３０°であり、基部１９０の厚さｔ19が２ｍｍの塗着形成部１９を用いた。このように塗着形成部１９の幅Ｗ19は十分広いので、部品Ａの被膜面Ｄの幅より十分広く、被膜面Ｄを十分覆うことができる。したがって、余剰塗料液Ｅが塗着形成部１９から零れ落ちることはなく、余剰塗料液Ｅを有効に転写できる。また、塗着形成部１９の幅は部品Ａの被膜面Ｄより十分広いので、ノズル１２のように、被膜面Ｄの面に沿って移動させる必要はなく、被膜層Ｃから離脱させるだけでよい。
潤滑被覆用塗料液Ｂは、塗膜成分濃度が３５重量％で、塗膜成分中にＰＴＦＥ粉末を３０重量％含有し、粘度６０００ｍｐａ・ｓのものを使用した。
【００６７】
実施例１
実験例１の条件について述べる。
まず第１段階として被覆層成形機１の回転支持装置２の位置決め部５で部品Ａを支持した。
その後、第２段階として被覆層成形用全体制御部３０の制御により部品Ａを第１の回転速度として毎分６０回転（６０ｒｐｍ）で回転させながら、部品Ａの長さ方向において等分に５分割された５点の位置に供給できるように製作された５本のニードル２４を一体化した図７に示すノズル１２ｂにて１秒間（部品Ａはこの１秒間に１回転する）、潤滑被覆用塗料液Ｂを部品Ａの被膜面Ｄにリング状に供給すると同時に、塗着形成部１９の傾斜角θを４５°に設定して塗着形成部１９の先端部１９１を被膜層厚さｔが０．２５ｍｍになるように部品Ａの被膜面Ｄに接近させた。
【００６８】
次いで第３段階として、被覆層成形用全体制御部３０の制御により部品Ａの回転を第２の回転速度として毎分２００回転（２００ｒｐｍ）まで上昇させ、塗着形成部１９を部品Ａの被膜層Ｃの回転接線方向Ｐ（上向き）に毎分１ｍｍの速度で被膜面Ｄから離脱させた。このとき、塗着形成部１９の先端部１９１が離脱開始から離脱終了まで部品Ａが回転する回転数を約７回転とした。
さらに第４段階として被膜層Ｃが成膜された部品Ａを回転支持装置２から取り外した。
その後、第５段階として取り外した部品Ａを所定の乾燥、焼成条件にセットされた電気炉にて乾燥、焼成を行い、被膜層Ｃを安定に形成させた仕上がり被膜層Ｃ’を成膜した。
以上の作業を同条件にて繰り返し塗装を行い潤滑被覆用塗料液Ｂの使用量と、塗膜盛り上がり部分Ｈと、仕上がり被膜層Ｃ’について求めた。その結果を表１に示す。
【００６９】
【表１】
0004682428.tif 000002
【００７０】
塗膜盛り上がり部分Ｈは図１３に図解した真の円の度合いを示す真円度チャートを用いた。
第２段階における部品Ａの第１の回転速度が６０ｒｐｍであり、第３段階の部品Ａの第２の回転速度が許容範囲３００ｒｐｍ以下の２００ｒｐｍであり、塗着形成部１９の傾斜角θが４５°と傾斜角θの許容範囲、２０〜８０°内であり、塗着形成部１９の先端部１９１が離脱開始から離脱終了まで部品Ａが回転する回転数が１／４以上の約７回転であり、被膜層厚さｔが好適範囲０．０２〜０．３０ｍｍの範囲にある実験例１の結果は、潤滑被覆用塗料液Ｂの使用量は部品Ａ１本当たり０．５８ｇ、塗膜盛り上がり部分Ｈは０．００６ｍｍ、仕上がり被膜層Ｃ’の厚さは０．０５８ｍｍと良好な結果であった。
【００７１】
実施例２
実験例２の条件について述べる。実験例２としては、塗着形成部１９の離脱速度を実験例１の毎分１ｍｍから毎分２．０ｍｍに設定し、塗着形成部１９の先端部１９１が離脱開始から離脱終了まで部品Ａが回転する回転数を実験例１の約７回転から約４回転とした他は実験例１と同じ条件で実験を行った。その結果を表１に示す。
実験例２における潤滑被覆用塗料液Ｂの使用量は実験例１と同じ、部品Ａ１本当たり０．５８ｇ、塗膜盛り上がり部分Ｈは０．００５ｍｍ、仕上がり被膜層Ｃ’の厚さは実験例１と同じ、０．０５８ｍｍであった。
【００７２】
このように実験例２は、実験例１と同様、第２段階における部品Ａの第１の回転速度、第３段階の部品Ａの第２の回転速度、傾斜角θ、塗着形成部１９の先端部１９１が離脱開始から離脱終了まで部品Ａが回転する回転数、被膜層厚さｔを上述した許容範囲にしており実験例１と同様の結果が得られた。換言すれば、塗着形成部１９の離脱速度を実験例１の１ｍｍから２ｍｍに上昇させても実験例１と同様の結果が得られた。さらに、塗着形成部１９の先端部１９１が離脱開始から離脱終了まで部品Ａが回転する回転数を約４回転に少なくしても、１／４以上の回転数なので問題がないことが判った。
【００７３】
実施例３
実験例３の条件について述べる。実験例３としては塗着形成部１９の離脱速度を実験例１の毎分１ｍｍから毎分４．０ｍｍに設定し、塗着形成部１９の先端部１９１が離脱開始から離脱終了まで部品Ａが回転する回転数を実験例１の約７回転から約２回転とした他は実験例１と同じ条件で実験を行った。その結果を表１に示す。
実験例３における潤滑被覆用塗料液Ｂの使用量は部品Ａ１本当たり０．５９ｇ、塗膜盛り上がり部分Ｈは実験例１と同じ０．００６ｍｍ、被膜層Ｃの厚さは実験例１と同じ、０．０５８ｍｍであった。
【００７４】
このように実験例３は実験例１と同様、第２段階における部品Ａの第１の回転速度、第３段階の部品Ａの第２の回転速度、塗着形成部１９の傾斜角θ、塗着形成部１９の先端部１９１が離脱開始から離脱終了まで部品Ａが回転する回転数、被膜層厚さｔを上述した許容範囲にしており実験例１と同様の結果が得られた。換言すれば、塗着形成部１９の離脱速度を実験例１の１ｍｍから４ｍｍに上昇させても実験例１と同様の結果が得られた。さらに塗着形成部１９の先端部１９１が離脱開始から離脱終了まで部品Ａが回転する回転数を約２回転に少なくしても１／４以上の回転数なので問題がないことが判った。
【００７５】
実施例４
実験例４の条件について述べる。実験例４としては塗着形成部１９の塗着形成部の傾斜角θを許容範囲２０〜８０°から外れた１０°に設定し（傾斜角θ＝１０°）、塗着形成部１９の先端部１９１が離脱開始から離脱終了まで部品Ａが回転する回転数を実験例１の約７回転から約１．４回転とした他は実験例１と同じ条件で実験を行った。その結果を表１に示す。
実験例４における潤滑被覆用塗料液Ｂの使用量は実験例１と同じく部品Ａ１本当たり０．５８ｇ、塗膜盛り上がり部分Ｈは０．００９ｍｍ、被膜層Ｃの厚さは実験例１と同じ、０．０５８ｍｍであった。
【００７６】
このように、塗着形成部１９の先端部１９１が離脱開始から離脱終了まで部品Ａが回転する回転数は許容範囲の１／４回転以上であったが、塗着形成部の傾斜角θを許容範囲外にすると、塗膜盛り上がり部分Ｈが０．００６ｍｍから０．００９ｍｍに増加した。
【００７７】
実施例５
実験例５の条件について述べる。実験例５としては塗着形成部１９の塗着形成部の傾斜角θを、許容範囲２０〜８０°から外れた接線方向Ｐと垂直方向に設定し（傾斜角θ＝９０°）、塗着形成部１９の先端部１９１が離脱開始から離脱終了まで部品Ａが回転する回転数を実験例１の約７回転から約０．４回転とし、第３段階における部品Ａの第２の回転速度を許容範囲の毎分３００回転に設定した他は実験例１と同じ条件で実験を行った。その結果を表１に示す。
実験例５における潤滑被覆用塗料液Ｂの使用量は部品Ａ１本当たり０．５９ｇ、塗膜盛り上がり部分Ｈは０．０１２ｍｍ、被膜層Ｃの厚さは実験例１と同じ、０．０５８ｍｍであった。
【００７８】
塗着形成部１９の先端部１９１が離脱開始から離脱終了まで部品Ａが回転する回転数は許容範囲の１／４回転以上であり、第３段階における部品Ａの第２の回転速度も許容範囲であったが、塗着形成部の傾斜角θを許容範囲外の９０°にすると塗膜盛り上がり部分Ｈが０．０１２ｍｍに増加した。
【００７９】
実施例６
実験例６の条件について述べる。実験例６としては、塗着形成部１９の塗着形成部の傾斜角θを、実験例５と同様、許容範囲２０〜８０°から外れた接線方向Ｐと垂直方向に設定し（傾斜角θ＝９０°）、塗着形成部１９の先端部１９１が離脱開始から離脱終了まで部品Ａが回転する回転数を実験例１の約７回転から許容限界の約１／４回転とした他は実験例１と同じ条件で実験を行った。その結果を表１に示す。
実験例６における潤滑被覆用塗料液Ｂの使用量は部品Ａ１本当たり０．５９ｇ、塗膜盛り上がり部分Ｈは０．０１４ｍｍ、被膜層Ｃの厚さは０．０５７ｍｍであった。
【００８０】
塗着形成部１９の先端部１９１が離脱開始から離脱終了まで部品Ａが回転する回転数は許容範囲限界であり、第３段階における部品Ａの第２の回転速度も許容範囲であったが、塗着形成部の傾斜角θを許容範囲外の９０°にすると塗膜盛り上がり部分Ｈが０．０１４ｍｍに増加した。
【００８１】
比較例１
比較例１の条件について述べる。比較例１としては塗着形成部１９の塗着形成部の傾斜角θを実験例５および６と同様、許容範囲２０〜８０°から外れた接線方向Ｐと垂直方向に設定し（傾斜角θ＝９０°）、塗着形成部１９の先端部１９１が離脱開始から離脱終了まで部品Ａが回転する回転数を実験例１の約７回転から許容限界以下の約１／８回転にし、第３段階における部品Ａの第２の回転速度を毎分１００回転に設定した他は実験例１と同じ条件で実験を行った。その結果を表１に示す。
【００８２】
比較例１における潤滑被覆用塗料液Ｂの使用量は部品Ａ１本当たり０．５９ｇ、塗膜盛り上がり部分Ｈは０．０２５ｍｍ、仕上がり被膜層Ｃ’の厚さは０．０５７ｍｍであった。
比較例１は塗着形成部の傾斜角θを許容範囲外にし、さらに塗着形成部１９の先端部１９１が離脱開始から離脱終了まで部品Ａが回転する回転数を限界以下にしたので塗膜盛り上がり部分Ｈが０．０２５ｍｍと大きい。
【００８３】
比較例２
比較例２の条件について述べる。比較例２としては、塗着形成部１９の塗着形成部の傾斜角θを、実験例５および６並びに比較例１と同様、許容範囲２０〜８０°から外れた接線方向Ｐと垂直方向に設定し（傾斜角θ＝９０°）、比較例１と同様、塗着形成部１９の先端部１９１が離脱開始から離脱終了まで部品Ａが回転する回転数を許容限界以下の約１／８回転にし、第３段階における部品Ａの第２の回転速度を毎分１００回転に設定した。さらに、塗装を繰り返すたびに毎回、塗着形成部１９に付着した余剰塗料液Ｅを図１４に図解した装置を用いて除去した。その他は実験例１と同じ条件で実験を行った。その結果を表１に示す。
【００８４】
図１４に図解した余剰塗料液除去装置は、特願平１１−７５５２号公報に開示されている装置であり、複数の塗着形成部１１９を回転体１２０の表面に沿って装着し、複数の塗着形成部１１９を順番に交換しながら部品Ａの表面に潤滑被覆用塗料液Ｂの塗布を行い、その間に洗浄槽１３０において洗浄により余剰の潤滑被覆用塗料液を除去する装置である。
【００８５】
比較例２における潤滑被覆用塗料液Ｂの使用量は部品Ａ１本当たり０．６６ｇと多く、塗膜盛り上がり部分Ｈは０．０２０ｍｍと高く、被膜層Ｃの厚さは０．０５２ｍｍと薄い。
比較例２は塗着形成部の傾斜角θを許容範囲外にし、さらに塗着形成部１９の先端部１９１が離脱開始から離脱終了まで部品Ａが回転する回転数を限界以下にしたので塗膜盛り上がり部分Ｈが０．０２５ｍｍと大きく、さらに、図１４に図解した装置を用いたので潤滑被覆用塗料液Ｂの使用量が０．６６ｇと多かった。
【００８６】
実験例１〜６の評価
総合的に分析すれば、被覆層成形機１を用いて上述した条件のもとで行った本発明の実験例１〜６の結果は、比較例１、２に対して、潤滑被覆用塗料液Ｂの使用量は安定して少量であり、仕上がり被膜層Ｃ’の厚さも均一であった。塗膜盛り上がり部分Ｈも安定して低いが、実験例５、６に見られるように、傾斜角θを許容範囲外にすると塗膜盛り上がり部分Ｈが幾分大きくなった。換言すれば、図１および図２に図解した被覆層成形機１を用いて、上述した条件でピストンなど円柱状基材の表面に被膜を成膜する上述した方法を実施すると、塗着形成部１９に付着した余剰塗料液Ｅを除去する無駄がないので、すなわち、高価な潤滑被覆用塗料液Ｂの無駄が少ないので圧縮機のピストンを低価格で製造できる。
【００８７】
また本実施の形態によれば、塗膜盛り上がり部分Ｈを小さく抑制することができるので、被膜層Ｃの厚さｔを均一にでき、潤滑作用が高く（慴動性が高く）、耐磨耗性の高い圧縮機のピストンを製造できる。特に、仕上がり被膜層Ｃ’の品質が高い。
さらに許容範囲で、部品Ａの第１および第２の回転速度を高め、塗着形成部１９の離脱速度を高め、塗着形成部１９の先端部１９１が離脱開始から離脱終了まで部品Ａが回転する回転数を許容限界以内の適切な値にすることにより処理時間を短縮でき、生産性を高めることができる。
【００８８】
なお実験例４〜６から判るように、塗着形成部の傾斜角θを２０〜８０°の範囲外にすると、塗膜盛り上がり部分Ｈが増加することが判る。また実験例１〜３から判るように、上述した条件の範囲内ならば、塗着形成部１９の離脱速度を高めても余り影響はない。したがって、生産性の観点からは塗着形成部１９の離脱速度を高めることができる。さらに実験例１〜６から判るように、塗着形成部１９の先端部１９１が離脱開始から離脱終了まで部品Ａが回転する回転数を少なくとも約１／４回転、好ましくは２回転にすればよい。
【００８９】
上述した条件における各種制御、たとえば、部品Ａの回転速度制御、塗着形成部１９を部品Ａの被膜層Ｃから離脱させる速度制御、離脱方向制御、被膜面Ｄへの接近制御などは、被覆層成形用全体制御部３０によって行うことができるので、そのような条件を被覆層成形用全体制御部３０内のメモリに格納しておけばよく、その実施は容易である。さらに再現性も高いから、高い品質のピストンを仕上がり被膜層Ｃ’のばらつきなく大量に生産できる。
上述した各種の数値は例示に過ぎない。たとえば、上述した第１および第２の回転速度などは、ピストンの寸法が異なれば当然違った値になることは言うまでもない。
【００９０】
以上、潤滑被覆用塗料液Ｂを用いてピストンに潤滑被覆の層を成膜する方法について述べたが、本発明は潤滑被覆の成膜に限定されず、各種の円柱状部品に塗料を均一に塗布する種々の他の被膜を成膜する方法に適用できる。
【００９１】
本発明の円柱状・円筒状基材の表面に被膜を成膜する方法およびそれに用いる被覆層成形機は、種々の円柱状基材（部品）の表面に潤滑被覆用塗料液または他の塗料を均一に塗布する種々の用途に適用できる。
【発明の効果】
【００９２】
本発明によれば、潤滑用塗料などの塗料の無駄が少なくて済み、低価格で品質の高い被膜あるいは塗膜を成膜可能な円柱状基材の表面に被膜を成膜する方法を提供することができた。
また本発明によれば、最終工程として行う乾燥・焼成完了後の潤滑用被膜層の厚さが精度高く維持できる円柱状基材の表面に被膜を成膜する方法を提供することができた。
さらに本発明によれば、上述した要求を満足させ、かつ、生産性の高い円柱状基材の表面に被膜を成膜する方法を提供することができた。
また本発明によれば、上記円柱状基材の表面に被膜を成膜する方法を実施する好適な被覆層成形機を提供することができた。
【図面の簡単な説明】
【図１】図１は本発明の円柱状基材の表面に被膜を成膜する方法およびその実施に用いる被覆層成形機の実施の形態としての被覆層成形機の概略構成の正面図である。
【図２】図２は図１に図解した被覆層成形機の概略側断面図である。
【図３】図３は本発明の円柱状基材の表面に被膜を成膜する方法によって被覆が成膜される対象の円柱状基材（円柱状部品）の１例としての圧縮機のピストンの概略構成図である。
【図４】図４は図３に図解したピストンを簡略化して代表的な部分を概略的に図解した図である。
【図５】図５は図１および図２に図解した塗料供給装置の概略構成図である。
【図６】図６は図１に図解した被覆層成形機の塗料供給装置に装着される例示的なノズルの形状を図解した図であり、潤滑被覆用塗料が排出されるニードルが１個のノズルの形状を図解した図である。
【図７】図７は図１に図解した被覆層成形機の塗料供給装置に装着される例示的なノズルの形状を図解した図であり、潤滑被覆用塗料が排出されるニードルが複数個列状に配設されたノズルの形状を図解した図である。
【図８】図８は図１に図解した被覆層成形機の塗料供給装置に装着される例示的なノズルの形状を図解した図であり、平坦なスリット状排出口から潤滑被覆用塗料を排出するノズルの形状を図解した図である。
【図９】図９（Ａ），（Ｂ）は図２に図解した層形成装置における塗着形成部の例示を図解した図であり、図９（Ａ）は断面図であり、図９（Ｂ）は平面図である。
【図１０】図１０は図１および図２に図解したピストン（円柱状基材）と、層形成装置の塗着形成部との位置関係およびピストンの被膜面に潤滑被覆用塗料を成膜する方法を概略的に図解した図である。
【図１１】図１１は図１０に図解した塗着形成部がピストンの被膜層に対して接近し、離脱（離間）する状態を図解する図である。
【図１２】図１２は本発明の円柱状基材の表面に被膜を成膜する方法の実施の形態の工程を図解するフローチャートである。
【図１３】図１３は部品の被膜層の塗膜盛り上がり部分の度合いを示す真円度チャートである。
【図１４】図１４は比較例２に用いた余剰塗料液の除去する装置の構成図である。
【符号の説明】
１…被覆層成形機
２…回転支持装置
２ａ…基台
３…塗料供給装置
４…層形成装置
５…位置決め部
６…空圧シリンダ
７Ａ，７Ｂ…支持部
８…ガイドレール
９…回転駆動部
１０…塗料タンク
１１…バルブ
１２…ノズル
１３…塗料チューブ
１４…エアーチューブ
１５…塗料供給装置用制御部
１６…エアー供給源
１７…駆動部
１８…アクチュエータ
１９…塗着形成部
２０…ホルダ
２１…角度調整機
２２Ａ，２２Ｂ…駆動部
２３Ａ，２３Ｂ…アクチュエータ
２４…ニードル
２５…空圧シリンダ
Ａ…部品
Ｂ…潤滑被覆用塗料液
Ｃ…被膜層
Ｃ’…焼成後の仕上がり被膜層
Ｄ…被膜面
Ｅ…余剰塗料液
Ｆ…芯出し穴
Ｇ…部品の回転方向
Ｈ…塗膜盛り上がり
θ…塗着形成部の傾斜角
Ｐ…接線方向
ｔ…被膜層厚さ
【図１】
0004682428.tif 000003
【図２】
0004682428.tif 000004
【図３】
0004682428.tif 000005
【図４】
0004682428.tif 000006
【図５】
0004682428.tif 000007
【図６】
0004682428.tif 000008
【図７】
0004682428.tif 000009
【図８】
0004682428.tif 000010
【図９】
0004682428.tif 000011
【図１０】
0004682428.tif 000012
【図１１】
0004682428.tif 000013
【図１２】
0004682428.tif 000014
【図１３】
0004682428.tif 000015
【図１４】
0004682428.tif 000016